FR 3054568 A1 20180202 FR 1657180 A 20160726 1 AGENTS FLUXANTS POUR LIANTS HYDROCARBONES La présente invention a trait au domaine des agents fluxants pour liants hydrocarbonés, utilisables notamment dans des applications routières. Plus précisément, l'invention concerne l'utilisation, à titre d'agent fluxant, d'un composé volatil spécifique de formule (I) telle que définie ci-après dans une composition comprenant un liant hydrocarboné employée pour la réalisation d'un produit bitumeux à base de particules minérales solidarisées par ladite composition comprenant le liant hydrocarboné. Dans les produits dits «bitumineux », des particules minérales sont liées par un liant hydrocarboné, notamment un bitume. Les liants hydrocarbonés qui sont employés dans les produits bitumineux de ce type sont des produits très visqueux, typiquement viscoélastiques, qui nécessitent, pour être manipulés, d'être chauffés, mis en émulsion et/ou additivés par des composés dits « fluxants » qui permettent, entre autres, de réduire leur viscosité. Ces fluxants, peuvent être d'origine pétrolière, pétrochimique, carbochim igue voire végétale. Des fluxants usuels sont les fluxants d'origine pétrolière qui incluent : les «fluxants pétroliers» qui sont des produits issus de la distillation du pétrole brut (fraction(s) légère(s)), ayant pu subir éventuellement une opération d'hydrotraitement. On peut citer par exemple les agents fluxants commercialisés par Total (Greenflux® 2000, Greenflux® SD notamment). les « fluxant pétrochimiques » qui sont des produits issus de la distillation du pétrole brut (fraction(s) légère(s)), ayant subi au moins une opération de craquage thermique et de distillation complémentaire. On peut citer par exemple les agents fluxants commercialisés par VFT France (Adheflux ®). De tels fluxants d'origine pétrolière sont très satisfaisants en termes de résultats. En effet, lorsqu'ils sont ajoutés à un liant hydrocarboné, ils permettent d'en abaisser ponctuellement la viscosité tout en assurant généralement que les performances mécaniques du produit bitumineux à base de ce liant hydrocarboné fluxé ne soient pas sensiblement détériorées et les rendent ainsi propres à leur usage routier, en particulier avec une montée en cohésion suffisante. Ces fluxants d'origine pétrolière sont des produits volatils : après leur incorporation dans le liant hydrocarboné où ils assurent la diminution souhaitée de la viscosité, ils s'évaporent, ce par quoi le liant retrouve sensiblement ses caractéristiques premières. Ces fluxants libérés ont cependant de nombreux impacts environnementaux négatifs. De plus, leur usage est dangereux et inconfortable (vapeurs nocives et désagréables et danger d'inflammabilité). 3054568 2 D'autres agents fluxants volatils sont les fluxants d'origine carbochimique qui sont des produits issus de la pyrolyse du charbon, ayant subi au moins une opération de distillation, qui présentent l'inconvénient majeur d'être reconnus cancérigènes. Pour remplacer les agents fluxants volatils précités, il a été proposé des fluxants d'origine 5 naturelle non fossile (origine végétale ou animale), qui permettent d'éviter le dégagement de composés organiques volatils nocifs. Un fluxant d'origine naturelle non fossile est une huile naturelle non fossile, un de ses dérivés tels que les esters d'acide gras, ou un mélange de deux ou plus de ces huiles et/ou dérivés d'huile. On peut en particulier citer les huiles végétales telles que les huiles de tournesol, de colza, d'arachide, de coprah, de lin, de palme, de soja, d'olive, de ricin, 10 de maïs, de courge, de pépins de raisin, de jojoba, de sésame, de noix, de noisette, de bois de chine, le tall oil (huile de tall), leurs dérivés, ainsi que leur mélanges. La plupart de ces huiles comprennent majoritairement des acides gras au moins en C16 insaturés. De tels fluxants sont par exemple décrits dans les demandes FR 2 910 477, EP 0 900 822, FR 2 721 043 ou FR 2 891 838. Avec les fluxants non volatil du type des huiles précitées, l'augmentation de consistance du 15 liant dans le produit final (après répandage ou après enrobage) ne se fait pas par évaporation contrairement au cas des fluxants volatils, mais plutôt par réticulation, typiquement suite à des réactions radicalaires, les chaînes grasses insaturées réagissant en présence de l'oxygène de l'air. Ces réactions, qui peuvent être catalysées par ajout d'agents siccativants tels que des sels métalliques, comprennent la formation de ponts peroxyde -O-O- sur les chaînes insaturées. Ces 20 ponts sont instables et conduisent à la formation de radicaux libres qui eux même vont réagir avec d'autres insaturations d'autres chaînes. Cette technique de réticulation du fluxant s'applique ainsi uniquement aux composés insaturés. La sélection du fluxant s'effectue à partir de l'indice d'iode qui caractérise le taux d'insaturations d'un composé et donc sa capacité à réagir par siccativation. 25 S'ils ont moins de retombée sur l'environnement et sur le bien-être et la santé des manipulateurs, les fluxants d'origine naturelle non fossile sont cependant moins satisfaisants que les fluxants d'origine pétrolière en termes de résultats. En effet, les résultats de montée en cohésion sont moins bons. Ils conduisent le plus souvent à des désordres en cas d'averses, chaleurs ou trafics trop denses, des problèmes de ressuages, liés notamment à une mauvaise 30 adhésion du liant hydrocarboné fluxé sur les particules solides minérales. Ainsi, les produits bitumineux à base de bitume fluxé avec des fluxants d'origine naturelle non fossile sont actuellement considérés comme n'étant pas adaptés au trafic modéré à fort et aux variations climatiques. 3054568 3 Un but de l'invention est de fournir une solution : - permettant d'abaisser la viscosité d'un liant hydrocarboné - permettant de disposer d'un liant hydrocarboné de mouillabilité bien adaptée vis-à-vis des particules solides minérales 5 - sans présenter les inconvénients précités A cet effet, il est proposé selon la présente invention d'utiliser à titre de fluxants, des composés particuliers, dont les inventeurs ont maintenant découvert, dans le cadre des travaux qui ont conduit à la présente invention, (1) qu'ils se comportent comme des fluxants volatils 10 intéressants qui permettent, une fois incorporés dans des compositions comprenant un liant hydrocarboné et avant leur évaporation, de diminuer la viscosité du liant hydrocarboné, qui peut dès lors être mis en oeuvre plus aisément, mais sans présenter les inconvénients des fluxants volatils usuels en termes de répercussion sur l'environnement et de toxicité pour leur manipulateur ; et (2) qu'ils induisent en outre pour la composition une mouillabilité satisfaisante 15 vis-à-vis des particules solides minérales, de même ordre que celles des meilleurs agents fluxants actuellement utilisés, tel que le Greenflux® SD, qui permet notamment d'adhérer correctement aux particules solides minérales . L'invention a plus précisément pour objet l'utilisation, à titre d'agent fluxant, d'au moins un composé répondant à la formule (I) 20 R1-X-R-Y-R2 (I) où : R1 et R2, identiques ou différents, sont des chaînes hydrocarbonées, linéaires ou ramifiées, en C2-C11; chacun de -X- et -Y-, identiques ou différents, est un groupe -0-(C=0)-; 25 -(C=0)-0- ; -NR'-(C=0)- avec R' représentant un atome d'hydrogène ou un radical alkyle en C1-C4, ou (C=0)-NR'- avec R' représentant un atome d'hydrogène ou un radical alkyle en C1-C4, le groupe -R- est une chaîne hydrocarbonée divalente, en C1-C10, linéaire ou ramifiée, et éventuellement interrompue par un ou plusieurs atomes d'oxygène 30 dans une composition comprenant un liant hydrocarboné pour la préparation d'un produit bitumeux à base de particules solides minérales en contact avec ledit liant hydrocarboné, où ledit composé de formule (I) est présent dans ladite composition lors de la mise en contact de ladite composition avec lesdites particules solides minérales. 3054568 4 On peut employer selon l'invention un unique composé de formule (I) ou bien un mélange de plusieurs composés de formule (I). 5 Les composés de formule (I), seuls ou en mélanges, s'avèrent être des composés dont les travaux des inventeurs ont montrés qu'ils sont volatils au sein d'un liant hydrocarboné de type bitume et qu'ils assurent donc un effet similaire aux fluxants d'origine pétrolière, mais sans les problématiques de leur impact sur l'environnement et de toxicité pour le manipulateur. Par ailleurs, les composés de formule (I), avant leur volatilisation, assurent non seulement 10 une diminution ponctuelle de la viscosité du liant, mais encore une mouillabilité des particules solides minérales par le liant du même ordre que celle des meilleurs agents fluxants actuellement utilisés. Le composé de formule (I) tel qu'il est employé selon l'invention n'est pas uniquement 15 employé pour réduire la viscosité du liant hydrocarboné, mais aussi, plus spécifiquement pour assurer une bonne mouillabilité des particules solides minérales par la composition comprenant le liant. A cet effet, le composé de formule (I) est présent dans la composition bitumineuse pendant tout ou partie de la période de temps où la composition est mise en contact avec les particules solides minérales. En pratique, le composé de formule (I) peut notamment être ajouté à la 20 composition comprenant le liant hydrocarboné selon l'une et/ou l'autre des 3 variantes compatibles suivantes : - variante 1 : le composé de formule (I) est ajouté au moins pour partie (si la variante 2 et/ou la 3 est également mise en oeuvre), voire en totalité (sinon), à la composition 25 comprenant le liant hydrocarboné, puis la composition comprenant le composé de formule (I) est mise en contact avec les particules solides minérales avant évaporation complète du composé de formule (I) hors de la composition (en d'autres termes, ledit composé de formule (I) est encore présent au moins pour partie dans la composition lors de la mise en contact avec les particules solides minérales, de préférence en une 30 quantité suffisante dans la composition pour y assurer un rôle de fluxant) ; et/ou - variante 2 : le composé de formule (I) est ajouté au moins pour partie (si la variante 1 et/ou la 3 est également mise en oeuvre), voire en totalité (sinon), en même temps que les particules solides minérales à la composition comprenant le liant hydrocarboné 3054568 5 et/ou - variante 3 : le composé de formule (I) est ajouté au moins pour partie (si la variante 1 et/ou la 2 est également mise en oeuvre), voire en totalité (sinon), à un pré-mélange contenant les particules solides minérales et la composition comprenant le liant 5 hydrocarboné A noter que lorsque la variante 2 et/ou 3 est employée, il peut tout à fait être envisagé d'utiliser, dans une étape préalable (E0), des composés de formule (I) à titre de fluxants dans la composition à base de liant (par exemple pour fabriquer une composition de type 10 émulsion de bitume), puis de laisser les composés de formule (I) employés s'évaporer totalement. Dans ce cas, pour mettre en oeuvre la variante 2 ou 3, des composés de formule (I), identiques ou différents de ceux employés dans l'étape préalable (E0), seront introduits conjointement et/ou après le mélange de la composition avec les particules solides minérales. 15 Les composés de formule (I) selon l'invention permettent d'abaisser la viscosité du liant hydrocarboné, dans lequel ils sont ajoutés, tout en assurant une bonne mouillabilité des particules solides minérales par la composition comprenant le liant. Avantageusement, les composés de formule (I) selon l'invention permettent également d'obtenir un liant performant après stabilisation (ces performances sont vues au travers des 20 résultats de pénétrabilité, de température bille-anneau, éventuellement de point de fragilité Fraass) De préférence, les composés de formule (I) selon l'invention permettent une diminution de la viscosité du liant hydrocarboné lors de sa mise en oeuvre sans en affecter ses performances et sa capacité à mouiller les particules solides minérales. 25 Dans une variante de l'invention, la composition comprend en outre un composé répondant à la formule (II) R1-X-R-Y-R2 (II) où : 30 R1 et R2, identiques ou différents, sont des chaînes hydrocarbonées, linéaires ou ramifiées, en C1-C11, de préférence en C1-C9; et où au moins un de R1, R2 est un radical méthyle -X- et -Y-, -R- sont tels que définis pour la formule (I). 3054568 6 On peut employer selon l'invention un unique composé de formule (II) ou bien un mélange de plusieurs composés de formule (II). Les composés de formule (II), seuls ou en mélanges, s'avèrent être des composés dont les travaux des inventeurs ont montrés qu'ils sont volatils au sein d'un liant hydrocarboné de type 5 bitume. Ce composé de formule (II) pourra avantageusement être introduit en mélange avec le composé de formule (I), selon l'une et ou l'autre des variantes 1, 2 et/ou 3 précitées ou pendant l'étape (E0). De façon plus générale, un agent fluxant et/ou un ou plusieurs composés de formule (Il) pourront être ajoutés à la composition avant et/ou pendant et/ou après (et de préférence 10 avant et/ou pendant) la mise en contact des particules solides minérales avec la composition, indépendamment du moment d'introduction du composé de formule (I). Selon un mode particulier, au moins une partie des composés de formule (I) et au moins une partie des composés de formule (II) sont présentes simultanément dans la composition, de préférence au moins pendant une partie du temps où la composition est en contact avec les particules solides 15 minérales. Les définitions ci-après seront adoptées dans toute la présente description : Liant hydrocarboné : 20 On entend par "liant hydrocarboné " tout liant hydrocarboné d'origine fossile ou végétale utilisable pour la réalisation de produits dits « bitumineux », ce liant hydrocarboné pouvant typiquement être ou non un bitume, et être pur ou modifié, notamment par ajout de polymère(s). Le liant pourra être un liant mou à dur, avantageusement d'un grade allant de 10/20 à 160/220. 25 Le liant hydrocarboné peut être un bitume, pur ou modifié par des polymères. Le « polymère » modifiant le bitume auquel il est fait référence ici, peut être choisi parmi les polymères naturels ou synthétiques. Il s'agit par exemple d'un polymère de la famille des élastomères, synthétiques ou naturels, et de manière indicative et non limitative : - les copolymères statistiques, multi-séquencés ou en étoile, de styrène et de butadiène 30 ou d'isoprène en toutes proportions (en particulier copolymères blocs de styrène-butadiène- styrène (SBS), de styrène-butadiène (SB, SBR pour styrène-butadiène rubber), de styrèneisoprène-styrène (SIS)) ou les copolymères de même famille chimique (isoprène, caoutchouc naturel, ...), éventuellement réticulés in-situ, - les copolymères d'acétate de vinyle et d'éthylène en toutes proportions, 3054568 7 - les copolymères de l'éthylène et d'esters de l'acide acrylique, méthacrylique ou de l'anhydride maléique, les copolymères et terpolymères d'éthylène et de méthacrylate de glycidyle-) et les polyoléfines. Le polymère modifiant le bitume peut être choisi parmi les polymères de récupération, 5 par exemple des « poudrettes de caoutchouc » ou autres compositions à base de caoutchouc réduits en morceaux ou en poudre, par exemple obtenues à partir de pneus usagés ou d'autres déchets à base de polymères (câbles, emballage, agricoles, ...) ou encore tout autre polymère couramment utilisé pour la modification des bitumes tels que ceux cités dans le Guide Technique écrit par l'Association Internationale de la Route (AIPCR) et édité par le Laboratoire Central des 10 Ponts et Chaussées "Use of Modified Bituminous Binders, Special Bitumens and Bitumens with Additives in Road Pavements" (Paris, LCPC, 1999), ainsi que tout mélange en toute proportion de ces polymères. La composition comprenant le liant peut être sous forme d'un liant anhydre ou sous 15 forme d'une émulsion (émulsion de bitume typiquement). L'émulsion est une dispersion du liant (bitume, liant de synthèse ou liant végétal) dans une phase continue, typiquement une phase aqueuse, par exemple de l'eau. On peut ajouter à l'émulsion un agent tensioactif, qui permet notamment de la stabiliser. 20 Au cours de la fabrication d'une émulsion, le liant est dispersé en fines gouttelettes dans l'eau par exemple par une action mécanique. L'ajout d'un agent tensio-actif forme un film protecteur autour des gouttelettes, les empêchant de s'agglomérer et permettant ainsi de maintenir le mélange stable et de l'entreposer pendant un certain temps. La quantité et le type d'agent tensio-actif ajoutés au mélange déterminent la stabilité de l'émulsion à l'entreposage et 25 influent sur le temps de cure au moment de la pose. L'agent tensioactif peut être chargé positivement, chargé négativement, amphotère ou non-ionique. L'agent tensioactif est avantageusement d'origine pétrolière, végétale, animale et leur mélanges (par exemple l'agent tensioactif peut être d'origine végétale et pétrolière). L'agent tensioactif peut être un savon alcalin d'acides gras : sels de sodium ou de potassium d'un acide 30 organique (résine par exemple). L'émulsion est alors anionique. L'agent tensioactif peut être un savon acide, lequel est généralement obtenu par action de l'acide chlorhydrique sur une ou deux amines. L'émulsion est alors cationique. Parmi les tensioactifs pertinents en application routière on peut citer : les tensioactifs commercialisés par Akzo NOBEL (Redicote® E9, Redicote® EM 44, Redicote® EM 76), les tensioactifs commercialisés par CECA (Dinoram® S, Polyram® S, Polyram® L 3054568 8 80), les tensioactifs commercialisés par Meadwestvaco (Indulin® R33, Indulin® R66, Indulin® W5). On pourra utiliser un ou plusieurs de ces tensioactifs, seuls ou en mélanges. L'émulsion peut contenir du latex synthétique ou naturel. Par latex on entend une dispersion de polymères (polyisoprène, SBS, SB, SBR, polymères acryliques, ...) réticulés ou non en 5 phase aqueuse. Ce latex est incorporé dans la phase aqueuse avant émulsification ou en ligne pendant la fabrication de l'émulsion soit encore après fabrication de l'émulsion. La composition comprenant le liant peut se présenter en tout ou partie sous la forme d'une mousse typiquement obtenue un procédé d'injection dans l'arrivée du liant d'une quantité d'eau, et éventuellement d'air, l'eau étant pure ou pouvant comprendre des additifs permettant 10 de modifier les propriétés d'adhésivité voire rhéologiques du liant. Quelle que soit sa forme, la composition comprenant le liant, typiquement au sein du liant, des additifs couramment utilisés dans le domaine routiers, tels que des compositions à base de caoutchouc réduit en poudre (« poudrettes de caoutchouc »), des cires végétales ou d'origine 15 pétrochimique, des dopes d'adhésivité. Particules solides minérales Par "particules solides minérales", on entend dans la présente description toutes particules solides utilisables pour la réalisation de produits bitumineux notamment pour la 20 construction routière, comprenant notamment les granulats minéraux naturels (gravillons, sable, fines) issus de carrière ou de gravière, les produits de recyclage tel que les agrégats d'enrobés résultant du recyclage des matériaux récupérés lors de la réfection des routes ainsi que des surplus de centrales d'enrobage, les rebuts de fabrication, les « shingles » (provenant du recyclage des membranes de toitures), les granulats provenant du recyclage de matériaux routiers 25 y compris les bétons, les laitiers en particulier les scories, les schistes en particulier la bauxite ou le corindon, les poudrettes de caoutchouc provenant du recyclage des pneus notamment, les granulats artificiels de toute origine et provenant par exemple de mâchefers d'incinération des ordures ménagères (MIOM), ainsi que leurs mélanges en toutes proportions. Les granulats minéraux naturels comprennent : 30 des éléments inférieurs à 0,063 mm (filler ou fines) du sable dont les éléments sont compris entre 0,063 mm et 2 mm ; des gravillons, dont les éléments ont des dimensions o comprises entre 2 mm et 6 mm ; o supérieures à 6 mm ; 3054568 9 La taille des granulats minéraux est mesurée par les essais décrits dans la norme NF EN 933-2 (version mai 1996). On entend par « agrégats d'enrobés » des enrobés (mélange de granulats et de liants bitumineux) provenant de fraisage de couches d'enrobé, de concassage de plaques extraites de 5 chaussées en enrobées, de morceaux de plaques d'enrobés, de déchets d'enrobé ou de surplus de productions d'enrobés (les surplus de productions sont des matériaux enrobés ou partiellement enrobés en centrale résultant des phases transitoires de fabrication). Ces éléments et les autres produits de recyclage peuvent atteindre des dimensions jusqu'à 31,5 mm. On désigne également les « particules solides minérales » par les termes « fraction 10 minérale 0/D ». Cette fraction minérale 0/D peut être séparée en deux granulométries : la fraction minérale 0/d et la fraction minérale d/D. Les éléments les plus fins (la fraction minérale 0/d) seront ceux compris dans la plage comprise entre 0 et un diamètre maximal que l'on peut fixer entre 2 et 6 mm (de 0/2 à 0/6), avantageusement entre 2 et 4 mm. Les autres éléments (diamètre minimal supérieur à 2, 3, 4, 5 15 ou 6 mm ; et environ jusqu'à 31,5 mm) constituent la fraction minérale d/D. Composé de formule (I) On utilise dans l'invention un composé, ou mélange de composés, répondant à la formule (I) 20 R1-X-R-Y-R2 (I) où : R1 et R2, identiques ou différents, sont des chaînes hydrocarbonées, linéaires ou ramifiées, en C2-C11, de préférence en C2-C9; chacun de -X- et -Y-, identiques ou différents, est un groupe -0-(C=0)-; -(C=0)-0- ; 25 -NR'-(C=0)- avec R' représentant un atome d'hydrogène ou un radical alkyle en C1-C4, ou (C=0)-NR'- avec R' représentant un atome d'hydrogène ou un radical alkyle en C1-C4, le groupe -R- est une chaîne hydrocarbonée en C1-C10, divalente, linéaire ou ramifiée, et éventuellement interrompue par un ou plusieurs atomes d'oxygène. 30 On note que selon une variante de l'invention, le composé de formule (I) peut se présenter sous la forme d'un mélange comprenant différents composés de formule (I). Dans la demande, sauf mention explicite de la présence d'au moins deux composés, "un" composé peut désigner un unique composé répondant à la formule (I) ou un mélange ou une association de plusieurs composés répondant à la formule (I). 3054568 10 Dans les composés de formule (I) utilisés selon l'invention, le nombre total d'atomes de carbone est de préférence compris entre 7 et 16. Selon un mode de réalisation, le nombre total d'atome de carbone est supérieur ou égal à 8, voire à 9. Selon un mode particulier, le nombre d'atomes de carbone est supérieur ou égal à 10, par exemple à 11, et notamment, supérieur ou 5 égal à 12. Par ailleurs, on préfère en général que le nombre total d'atomes de carbone soit inférieur ou égal à 15, par exemple inférieur ou égal à 14. Ainsi, par exemple, le nombre total d'atome de carbone peut être compris entre 10 et 15, par exemple entre 10 et 12 ou entre 12 et 14. Le nombre total d'atome de carbone défini dans le paragraphe précédent est en particulier 10 valable lorsque les groupes R, R1 et R2 sont des groupes saturés, linéaires ou ramifiés, et notamment lorsqu'il s'agit de groupes saturés et ramifiés. Lorsque les composés de formule (I) présentent des chaîne linéaires, les groupes R1 et R2 sont typiquement des groupes saturés, généralement identiques, et comportant de 2 à 5 atomes de carbone, et avantageusement 3 ou 4 atomes de carbone. Dans ce cas de figure, le groupement 15 R saturé comporte en général de 1 à 8 atomes de carbone, par exemple entre 2 et 7, notamment entre let 6, avec un nombre total de carbone dans le composé de formule (I) qui peut être compris entre 10 et 16, par exemple entre 10 et 12 ou entre 12 et 14. Les composés de formule (I) ont par ailleurs de préférence une masse moléculaire comprise 20 entre 180 g/mol et 280 g/mol, plus avantageusement comprise entre 190 g/mol et 275 g/mol, encore plus avantageusement comprise entre 200 g/mol et 265 g/mol. Les composés de formule (I) s'avèrent être volatils dans la plupart des liants hydrocarbonés et notamment dans le bitume, c'est-à-dire qu'avec le temps ils vont s'évaporer des compositions 25 bitumineuses les comprenant, permettant ainsi une montée en cohésion des produits bitumineux à base desdites compositions bitumineuses. R' représente avantageusement un atome d'hydrogène ou un groupe méthyle ou un groupe éthyle. 30 Les groupes R1 et R2, identiques ou différents, représentent avantageusement un groupe alkyle, aryle, alkyaryle, ou arylalkyle, linéaire ou branché, cyclique ou non cyclique, saturé ou insaturé et le plus souvent saturé, en C2-C11, typiquement en C2-C9. 3054568 11 Les groupes R1 et R2, identiques ou différents, peuvent notamment être choisis parmi les groupes éthyle, n-propyle, isopropyle, benzyle, phényle, n-butyle, isobutyle, n-pentyle, isoamyle, cyclohexyle, hexyle, n-hexyle, heptyle, isooctyle, 2-éthylhexyle, 2-propylhexyle. R1 et R2 contiennent chacun avantageusement de 2 à 5 atomes de carbone, par exemple de 5 3 à 5 atomes de carbone. Typiquement (notamment pour des raisons de facilité de synthèse) R1 et R2 sont identiques et sont choisis parmi les groupes éthyle, n-propyle, isopropyle, n-butyle, isobutyle, n-pentyle, isoamyle, en particulier isobutyle. Le groupe R représente avantageusement un radical alcanediyle en C1-C10 linéaire ou 10 ramifié, un radical alcènediyle en C2-C10 linéaire ou ramifié, ou bien une chaîne alcoxylée, notamment ethoxylée et/ou propoxylée, en C2-C10. On peut utiliser à titre de composés de formule (I) des composés dans lequel R est tel que défini dans l'un des modes suivants, ou un mélange de composé(s) selon ces modes de 15 réalisation: -Mode 1 :R est un radical de formule -(CH2),-, où r est un nombre moyen compris entre 2 et 8 inclus. En particulier, R est un radical de formule -(CH2),-, où r est un nombre moyen compris entre 2 et 4 inclus. De préférence, R est choisi de sorte que le composé peut être un mélange de dérivé 20 d'adipate (r = 4), de dérivé de glutarate (r = 3), et de dérivé de succinate (r = 2). -Mode 2 : R est un radical alcanediyle en C3-C10 ramifié. R peut notamment être un groupe en C3, C4, C5, C6, C7, C8, C9, ou un mélange. Il s'agit de préférence d'un groupe en C4. Le groupe R est de préférence choisi parmi les groupes suivants : - le groupe RMG de formule -CH(CH3)-CH2-CH2-, 25 - le groupe RES de formule -CH(C2H5)-CH2-, et - leurs mélanges. De tels mélanges, ainsi que des procédés d'obtention appropriés sont notamment décrits dans les documents WO 2007/101929; WO 2007/141404; WO 2008/009792; WO 2008/062058. -Mode 3 :R est un radical alcènediyle linéaire ou ramifié, en C2-C8, avantageusement en C2- 30 C4. Le groupe R est de préférence choisi parmi les groupes suivants : - le groupe de formule -CH=CH-, la double liaison étant de configuration Z - le groupe de formule -CH=CH-, la double liaison étant de configuration E - le groupe de formule -CH(CH2)-CH2-, et 3054568 12 - leurs mélanges. - Mode 4: R est un radical -(0E/OP),- où 0E/OP sont des groupements alcoxy, de préférence choisis parmi les groupes éthoxy, propoxy et les mélanges éthoxy/propoxy et n un 5 nombre moyen compris entre 1 et 5 inclus et avec un nombre total de carbone de 10 dans le groupe R. Notamment dans les modes 1 à 4 précités, X et Y sont avantageusement des esters, de préférence des esters de diacides (-X- = -0-(C=0)-; et Y = -(C=0)-0-) ou des esters de diols 10 (-X- = -(C=0)-0- et Y = -0-(C=0)-) Avantageusement, - R1 et R2 sont identiques ou différents et sont chacun choisis parmi les groupes éthyle, n-propyle, isopropyle, n-butyle, isobutyle, n-pentyle, isoamyle, hexyle, n- 15 hexyle, isooctyle, 2-éthylhexyle, 2-propylhexyle ; en particulier isobutyle ; - X et Y sont avantageusement des esters, de préférence des esters de diacides (X- = -0-(C=0)-; et -Y- = -(C=0)-0-) ou des esters de diols (-X- = -(C=0)-0- et -Y- = -0-(C=0)-) - R est un radical de formule -(CH2),-, où r est un nombre moyen compris entre 2 20 et 4 inclus. De préférence, R est choisi de sorte que le composé peut être un mélange de diesters d'adipate (r = 4), de diesters de glutarate (r = 3), et de diesters de succinate (r = 2). Avantageusement, le composé (I) utilisé dans la présente invention est choisi parmi le 25 diisobutyle adipate, le diisobutyle glutarate ou le diisobutyle succinate, et leurs mélanges. Un mélange adapté peut par exemple comprendre, en poids par rapport au poids total du mélange, un mélange de 5 à 29 % en poids de diisobutyle adipate (typiquement mesuré par Chromatographie en Phase Gazeuse), de 50 à 72% en poids de diisobutyle glutarate, et de 10 à 32 % en poids de diisobutyle succinate. 30 On peut utiliser à titre de composé (I), le solvant commercialisé par Solvay sous la dénomination Rhodiasolv® DIB. 3054568 13 Composé de formule (II) On peut utiliser dans l'invention un composé répondant à la formule (II) R1-X-R-Y-R2 (II) 5 où : R1 et R2, identiques ou différents, sont des chaînes hydrocarbonées, linéaires ou ramifiées, en C1-C12, de préférence en C1-C10; et où au moins un de R1, R2 est un radical méthyle -X- et -Y-, -R- sont tels que définis pour la formule (I). 10 On note que selon une variante de l'invention, le composé de formule (II) peut se présenter sous la forme d'un mélange de différents composés de formule (II). Dans la demande, sauf mention explicite de la présence d'au moins deux composés, "un" composé peut désigner un unique composé répondant à la formule (II) ou un mélange ou une association de plusieurs 15 composés répondant à la formule (II). Les composés de formule (II) ont avantageusement une masse moléculaire comprise entre 130 g/mol et 290 g/mol, plus avantageusement comprise entre 140 g/mol et 250 g/mol, encore plus avantageusement comprise entre 150 g/mol et 200 g/mol. Dans les composés de formule (II) utilisés selon l'invention, le nombre total d'atomes de 20 carbone est de préférence compris entre 5 et 12 Selon un mode de réalisation, le nombre total d'atome de carbone est supérieur ou égal à 6. Par ailleurs, on préfère en général que le nombre total d'atomes de carbone soit inférieur ou égal à 11, par exemple inférieur ou égal à 10. Ainsi, par exemple, le nombre total d'atome de carbone peut être compris entre 6 et 11, par exemple entre 6 et 8. 25 Le nombre total d'atome de carbone défini dans le paragraphe précédent est en particulier valable lorsque les groupes R, R1 et R2 sont des groupes saturés, linéaires ou ramifiés -X- et -Y-, -R- sont tels que définis pour la formule (I), y compris les différentes variantes. Les groupes R1 et R2, identiques ou différents, représentent avantageusement un groupe 30 alkyle, aryle, alkyaryle, ou arylalkyle, linéaire ou branché, cyclique ou non cyclique, saturé ou insaturé et le plus souvent saturé, en C1-C11, typiquement en C1-C9. Au moins un de R1, R2 est un radical méthyle. Les groupes R1 et R2, identiques ou différents, peuvent notamment être choisis parmi les groupes méthyle, éthyle, n-propyle, isopropyle, benzyle, phényle, n-butyle, isobutyle, n-pentyle, 3054568 14 isoamyle, cyclohexyle, hexyle, n-hexyle, heptyle, isooctyle, 2-éthylhexyle, 2-propylhexyle. Au moins un de R1, R2 est un radical méthyle. Avantageusement, R1, R2 représentent tous deux un radical méthyle. 5 Un composé de formule (II) selon l'invention peut par exemple être choisi parmi le diméthyle adipate, le diméthyle glutarate, le diméthyle succinate, et leur mélanges. Un mélange adapté peut par exemple comprendre, en poids par rapport au poids total du mélange, un mélange de diméthyle adipate (par exemple de 4 à 22% en poids, par Chromatographie en Phase Gazeuse), de diméthyle glutarate (par exemple de 55 à 77 % en poids), 10 et de diméthyle succinate (par exemple de 12 à 32 % en poids). On peut utiliser à titre de composé (II), le solvant commercialisé par Solvay sous la dénomination Rhodiasolv® RPDE. Un autre composé de formule (II) possible, utilisable seul ou en mélange avec le précédent, 15 est un composé pour lequel R1, R2 représentent tous deux un radical méthyle et le groupe R est choisi parmi les groupes suivants : - le groupe RMG de formule -CH(CH3)-CH2-CH2-, - le groupe RES de formule -CH(C2H5)-CH2-, et - leurs mélanges. 20 -X- et -Y- sont avantageusement des esters, de préférence des esters de diacides (-X- = -0-(C=0)-; et -Y- = -(C=0)-0-) ou des esters de diols (-X- = -(C=0)-0- et -Y- = -0-(C=0)-). On peut utiliser à titre de composé (II), le solvant commercialisé par Solvay sous la dénomination Rhodiasolv® IRIS. 25 Produits bitumineux Par « produit bitumineux », dans la présente invention, on entend un produit à base de liant hydrocarboné et de particules solides minérales. On peut en particulier citer les enduits, les enrobés à l'émulsion, les enrobés stockables, les enrobés à chaud, les enrobés tièdes à maniabilité contrôlée qui sont décrits plus en détails ci-après. 30 Les produits bitumineux peuvent contenir des teneurs importantes (allant de 0% à 100% en poids, avantageusement de 20% à 50% en poids, par rapport au poids total) de produits de recyclage (agrégats de produit asphaltique, agrégats d'enrobé). Enduits 3054568 15 Un enduit superficiel, au sens de la présente description, désigne une couche constituée de couche superposées d'un liant hydrocarboné et de particules solides minérales. Il est typiquement obtenu en pulvérisant un liant hydrocarboné puis en épandant sur ce liant des particules solides minérales, en une ou plusieurs couches. L'ensemble est ensuite compacté. Un enduit superficiel 5 nécessite non seulement un liant qui soit suffisamment fluide pour pouvoir être pulvérisé mais également un liant qui permette un bon accrochage des particules solides minérales sur le support. Ainsi, le fluxant ajouté au liant doit permettre de le ramollir sans pénaliser le mouillage des particules solides minérales par le liant. En outre, le fluxant doit permettre de ramollir le liant lors 10 de sa pulvérisation mais une fois pulvérisé le liant doit durcir rapidement pour répondre également au critère de montée en cohésion. Si le liant ne mouille pas correctement les particules solides minérales, l'adhésion de ce liant sur ces particules ne sera pas satisfaisante voire inacceptable. L'affinité liant - particules solides minérales est déterminée par la possibilité de mouillage 15 des particules solides minérales par le liant, qui s'apprécie au moyen de l'essai de détermination de l'adhésivité liants-granulats par mesure de la cohésion Vialit (NF EN 12272-3, 2003-07-01). On a découvert que les composés de formule (I) permettent de fluxer effectivement le liant, avec une montée en cohésion satisfaisante, sans pénaliser l'affinité liant - particules solides 20 minérales. Le ou les composés de formule (I) sont avantageusement ajoutés en totalité à la composition comprenant le liant hydrocarboné puis la composition comprenant le liant hydrocarboné et le ou les composés de formule (I) est pulvérisée sur les particules solides minérales avant évaporation complète du composé de formule (I) hors de la composition. En 25 d'autres termes, ledit composé de formule (I) est encore présent au moins pour partie lors de la mise en contact du liant fluxé et des particules solides minérales, de préférence en une quantité suffisante dans la composition pour permettre une bonne adhésion du liant aux particules solides minérales. 30 Dans un mode de réalisation adapté aux enduits, dans la formule (I) - R1 et R2 sont identiques et sont chacun choisis parmi les groupes ethyle, n-propyle, isopropyle, n-butyle, isobutyle, n-pentyle, isoamyle, hexyle, n-hexyle, isooctyle, 2-éthylhexyle, 2-propylhexyle, en particulier isobutyle ; 3054568 16 X et Y sont avantageusement des esters, de préférence des esters de diacides (X- = -0-(C=0)-; et -Y- = -(C=0)-0-) ou des esters de diols (-X- = -(C=0)-0- et -Y- = -0-(C=0)-) R est un radical de formule -(CH2),-, où r est un nombre moyen compris entre 2 5 et 4 inclus. De préférence, R est choisi de sorte que le composé peut être un mélange de diesters d'adipate (r = 4), de diesters de glutarate (r = 3), et de diesters de succinate (r = 2). Avantageusement, le composé (I) utilisé dans un enduit est le diisobutyle adipate, le 10 diisobutyle glutarate ou le diisobutyle succinate, et leurs mélanges. Un mélange adapté peut par exemple comprendre, en poids par rapport au poids total du mélange, un mélange de 5 à 29 % en poids de diisobutyle adipate (typiquement mesuré par Chromatographie en Phase Gazeuse), de 50 à 72% en poids de diisobutyle glutarate, et de 10 à 32 % en poids de diisobutyle succinate 15 On peut utiliser à titre de composé (I), le solvant commercialisé par Solvay sous la dénomination Rhodiasolv® DIB. Les particules solides minérales employées dans un enduit appartiennent avantageusement aux classes granulaires (d/D) suivantes : 4/6,3, 6,3/10, 10/14. 20 La teneur totale en liant hydrocarboné dans u nenduit sera adaptée en fonction de la structure de l'enduit (mono- ou bi-couche, type de gravillonnage), de la nature du liant et de la dimension des granulats, en suivant par exemple les préconisations du document « Enduits superficiels d'usure - Guide technique, mai 1995 ». Le liant hydrocarboné employé pour la fabrication d'un enduit peut être sous la forme de 25 liant anhydre ou sous la forme de liant en émulsion. Dans un mode de réalisation, le liant hydrocarboné est utilisé sous forme d'un liant anhydre lors de la fabrication de l'enduit. Dans ce mode, le liant hydrocarboné comprend avantageusement, par rapport au poids total du liant hydrocarboné, de 3% à 18% en poids dudit composé de formule (I). 30 Dans un mode de réalisation, le liant hydrocarboné est un liant en émulsion. Dans ce mode, le liant hydrocarboné comprend avantageusement, par rapport au poids total du liant hydrocarboné, 0,1 à 10% en poids dudit composé de formule (I), plus avantageusement 0,5 à 8% en poids, encore plus avantageusement 1 à 6% en poids. 3054568 17 Bétons bitumineux à l'émulsion Les bétons bitumineux à l'émulsion, encore appelés enrobés à l'émulsion, sont des enrobés hydrocarbonés réalisés à froid à partir de granulats et d'un liant hydrocarboné en 5 émulsion. Les granulats peuvent être utilisés sans séchage et chauffage préalable ou subir un pré- lacquage partiel à chaud. Il peut parfois être nécessaire de réchauffé le produit après sa fabrication, lors de sa mise en oeuvre. Cette technique, dite technique "à froid", présente au niveau environnemental l'avantage important, de ne pas produire d'émissions de fumées, ce qui diminue les nuisances des 10 travailleurs et des riverains. Les bétons bitumineux à l'émulsion sont constitués d'un mélange de particules solides minérales incluant des granulats, d'émulsion de bitume (modifié ou non), et d'additifs. Cependant, la qualité de l'enrobage peut être médiocre, avec l'observation d'un phénomène de désenrobage : mauvaise répartition du film de bitume sur la totalité de la fraction 15 granulaire, d'autant plus que la teneur en fluxant ou fluidifiant est élevée. Plus la fraction granulaire contient de fines, plus mauvaise sera la répartition du liant sur la fraction granulaire (principalement sur les gros éléments). Pour remédier à ou limiter ces problèmes de perte de compactabilité et de mauvaise répartition du film de bitume sur la totalité de la fraction granulaire, l'étape de mélange des 20 fractions granulaires et du liant, éventuellement de l'agent fluxant, peut être séquencée. Ces procédés séquencés impliquent plus d'étapes et donc sont moins économiques. Il a été maintenant découvert que les composés de formule (I) permettent de fluxer efficacement les bétons bitumineux à l'émulsion. L'invention peut permettre de s'affranchir de la 25 mise en oeuvre de procédés séquencés et/ou de réchauffage. Le ou les composés de formule (I) est avantageusement ajouté à la composition comprenant le liant hydrocarboné selon l'une et/ou l'autre des 3 variantes décrites précédemment en pages 4 et 5, et ainsi avant et/ou pendant et/ou après mise en contact du liant et des particules solides minérales. Le ou les composés de formule (I) est introduit au plus tard 30 avant mise en oeuvre du béton bitumineux à l'émulsion, et est présent au moins pour partie dans la composition comprenant le liant et les particules solides minérales pour permettre une bonne adhésion. 3054568 18 Dans un mode de réalisation adapté aux bétons bitumineux, le ou les composés de formule (I) est introduit à la composition comprenant le liant en émulsion, puis ladite composition est mise en contact avec des particules solides minérales (variante 1). Dans un autre mode de réalisation adapté aux bétons bitumineux, une partie ou la totalité 5 du ou les composés de formule (I) est introduit à un pré-mélange à base de liant en émulsion et de particules solides minérales (variante 3). La composition qui en résulte comprend encore une quantité suffisante de composé de formule (I) pour mise en oeuvre du béton bitumineux à l'émulsion. 10 Dans encore un autre mode de réalisation adapté aux bétons bitumineux, dans la formule (I) - R1 et R2 sont identiques et sont chacun choisis parmi les groupes ethyle, n-propyle, isopropyle, n-butyle, isobutyle, n-pentyle, isoamyle, hexyle, n-hexyle, isooctyle, 2-éthylhexyle, 2-propylhexyle en particulier isobutyle ; 15 - X et Y sont avantageusement des esters, de préférence des esters de diacides (- X- = -0-(C=0)-; et -Y- = -(C=0)-0-) ou des esters de diols (-X- = -(C=0)-0- et -Y- = -0-(C=0)-) - R est un radical de formule -(CH2),-, où r est un nombre moyen compris entre 2 et 4 inclus. De préférence, R est choisi de sorte que le composé peut être un 20 mélange de diesters d'adipate (r = 4), de diesters de glutarate (r = 3), et de diesters de succinate (r = 2). Avantageusement, le composé (I) utilisé pour les bétons bitumineux à l'émulsion est le diisobutyle adipate, le diisobutyle glutarate ou le diisobutyle succinate, et leurs mélanges. Un mélange adapté peut par exemple comprendre, en poids par rapport au poids total du 25 mélange, un mélange de 5 à 29 % en poids de diisobutyle adipate (typiquement mesuré par Chromatographie en Phase Gazeuse), de 50 à 72% en poids de diisobutyle glutarate, et de 10 à 32 % en poids de diisobutyle succinate. On peut utiliser à titre de composé (I), le solvant commercialisé par Solvay sous la dénomination Rhodiasolv® DIB. 30 Avantageusement, pour un béton bitumineux à l'émulsion, on ajoute également un composé de formule (II) du type précité. Dans un premier mode de réalisation adapté aux bétons bitumineux à l'émulsion, dans la formule (II) : - R1 et R2 sont identiques et sont chacun méthyle ; 3054568 19 - X et Y sont avantageusement des esters, de préférence des esters de diacides (X- = -0-(C=0)-; et -Y- = -(C=0)-0-) ou des esters de diols (-X- = -(C=0)-0- et -Y- = -0-(C=0)-) - R est un radical de formule -(CH2),-, où r est un nombre moyen compris entre 2 5 et 4 inclus. De préférence, R est choisi de sorte que le composé peut être un mélange de diesters d'adipate (r = 4), de diesters de glutarate (r = 3), et de diesters de succinate (r = 2). Avantageusement, le composé (II) utilisé pour les bétons bitumineux à l'émulsion est le diméthyle adipate, le diméthyle glutarate, le diméthyle succinate, et leurs mélanges. 10 Un mélange adapté peut par exemple comprendre, en poids par rapport au poids total du mélange, un mélange de 4 à 22% en poids de diméthyle adipate (typiquement mesuré par Chromatographie en Phase Gazeuse), de 55 à 77 % en poids de diméthyle glutarate, et de 12 à 32 % en poids de diméthyle succinate). On peut utiliser à titre de composé (I), le solvant commercialisé par Solvay sous la 15 dénomination Rhodiasolv® RPDE. Dans un deuxième mode de réalisation adapté aux bétons bitumineux à l'émulsion, dans la formule (II) : R1 et R2 sont identiques et sont chacun méthyle ; X et Y sont avantageusement des esters, de préférence des esters de diacides (- 20 X- = -0-(C=0)-; et -Y- = -(C=0)-0-) ou des esters de diols (-X- = -(C=0)-0- et -Y- = -0-(C=0)-) R est choisi parmi les groupes suivants : o le groupe RMG de formule -CH(CH3)-CH2-CH2-, o le groupe RES de formule -CH(C2H5)-CH2-, et 25 o leurs mélanges. En particulier, on peut employer à titre de composé de formule (II) pour des bétons bitumineux à l'émulsion le produit commercialisé par la société Solvay sous la dénomination de Rhodiasolv® IRIS. 30 Les particules solides minérales pour des bétons bitumineux à l'émulsion comprennent avantageusement : - des éléments inférieurs à 0,063 mm (filler ou fines) - du sable dont les éléments sont compris entre 0,063 mm et 2 mm ; 3054568 20 - des gravillons, dont les éléments ont des dimensions comprises allant de 2 mm à 6, 10 ou 14 mm. Le liant hydrocarboné employé pour la synthèse de bétons bitumineux à l'émulsion est sous la forme de liant en émulsion. La teneur totale en liant hydrocarboné dans ladite émulsion est de 5 typiquement de 2 à 8 ppc (partie pour cent en poids), avantageusement 3 à 7 ppc, plus avantageusement 3,5 à 5,5 ppc, par rapport au poids des particules solides minérales. Cette teneur en liant correspond à la quantité de liant introduit en tant que tel (liant d'apport) plus la quantité de liant récupéré des agrégats d'enrobés faisant partie de la fraction minérale solide. Le liant hydrocarboné dans une émulsion employée pour la confection d'un béton 10 bitumineux à l'émulsion comprend avantageusement, par rapport au poids total du liant hydrocarboné, 1 à 25% en poids dudit composé de formule (I), plus avantageusement 2 à 15% en poids, encore plus avantageusement 3 à 10% en poids. Ces teneurs sont calculées que le composé de formule (I) soit effectivement ajouté au liant avant mise en contact avec des particules solides minérales ou qu'il soit ajouté à la composition comprenant le liant et les particules solides 15 minérales. Le liant hydrocarboné dans une émulsion employée pour la confection d'un béton bitumineux à l'émulsion peut éventuellement comprendre un composé de formule (II), avantageusement 0,1 à 5% en poids dudit composé de formule (II), par rapport au poids total du liant hydrocarboné. Ces teneurs sont calculées que le composé de formule (II) soit effectivement 20 ajouté au liant avant mise en contact avec des particules solides minérales ou qu'il soit ajouté à la composition comprenant le liant et les particules solides minérales. Les bétons bitumineux obtenus selon l'invention à l'émulsion peuvent être utilisés pour la fabrication d'enrobés stockables. 25 Dans ce mode de réalisation, le liant hydrocarboné comprend avantageusement, par rapport au poids total du liant hydrocarboné, 10 à 30% en poids dudit composé de formule (I), plus avantageusement 15 à 25% en poids, encore plus avantageusement 17 à 22% en poids. Matériaux bitumineux coulés à froid 30 Les matériaux bitumineux coulés à froid sont des enrobés pour couche de surface constitués de granulats non séchés enrobés à l'émulsion de bitume et coulés en place en continu au moyen d'un matériel spécifique. 3054568 21 Après sa mise en oeuvre et rupture de l'émulsion, ce revêtement coulé à froid en très faible épaisseur (généralement de 6 à 13 mm d'épaisseur par couche) doit atteindre sa consistance définitive (montée en cohésion) très rapidement. Les deux paramètres essentiels gouvernant la formulation, la fabrication et la mise en oeuvre des matériaux bitumineux coulés à 5 froid sont : - la maniabilité du mélange granulats/émulsion : optimisation des proportions des différents constituants (eau, additifs, formulation de l'émulsion) pour obtenir un délai de mise en oeuvre suffisant et ainsi permettre le mélange des granulats avec l'émulsion dans le malaxeur. - la cinétique de "montée en cohésion" : le matériau bitumineux coulé à froid, après 10 l'application sur la chaussée, doit acquérir une montée en cohésion le plus rapidement possible pour l'ouverture au trafic. Pour des températures de mûrissement allant de 7 à 40 °C, un délai de 30 minutes est considéré comme pertinent pour l'homme de l'art pour répondre aux cahiers des charges les plus stricts. On a découvert que les composés de formule (I) permettent de fluxer efficacement les 15 matériaux bitumineux coulés à froid. Dans un mode de réalisation adapté aux matériaux bitumineux coulés à froid le ou les composés de formule (I) est introduit à la composition comprenant le liant en émulsion (en pratique, le ou les composés de formule (I) est typiquement introduit dans le liant puis le liant est mis en émulsion dans une phase continue aqueuse) , puis ladite composition est mise en contact 20 avec des particules solides minérales (variante 1) Dans un mode de réalisation adapté aux matériaux bitumineux coulés à froid, dans la formule (I) - R1 et R2 sont identiques et sont chacun choisis parmi les groupes ethyle, 25 n-propyle, isopropyle, n-butyle, n-pentyle, isoamyle, isobutyle, hexyle, n-hexyle, isooctyle, 2-éthylhexyle, 2-propylhexyle en particulier isobutyle ; - X et Y sont avantageusement des esters, de préférence des esters de diacides (X- = -0-(C=0)-; et -Y- = -(C=0)-0-) ou des esters de diols (-X- = -(C=0)-0- et -Y- = -0-(C=0)-) 30 - R est un radical de formule -(CH2),-, où r est un nombre moyen compris entre 2 et 4 inclus. De préférence, R est choisi de sorte que le composé peut être un mélange de diesters d'adipate (r = 4), de diesters de glutarate (r = 3), et de diesters de succinate (r = 2). 3054568 22 Avantageusement, pour les matériaux bitumineux coulés à froid le composé (I) utilisé dans la présente invention est le diisobutyle adipate, le diisobutyle glutarate ou le diisobutyle succinate, et leurs mélanges. Un mélange adapté peut par exemple comprendre, en poids par rapport au poids total du 5 mélange, un mélange de 5 à 29 % en poids de diisobutyle adipate (typiquement mesuré par Chromatographie en Phase Gazeuse), de 50 à 72% en poids de diisobutyle glutarate, et de 10 à 32 % en poids de diisobutyle succinate. On peut utiliser à titre de composé (I), le solvant commercialisé par Solvay sous la dénomination Rhodiasolv® DIB. 10 Avantageusement, pour un matériau bitumineux coulé à froid, on ajoute également un composé de formule (II). Dans un premier mode de réalisation, dans la formule (II) : - R1 et R2 sont identiques et sont chacun méthyle ; - X et Y sont avantageusement des esters, de préférence des esters de diacides (- 15 X- = -0-(C=0)-; et -Y- = -(C=0)-0-) ou des esters de diols (-X- = -(C=0)-0- et -Y- = -0-(C=0)-) - R est un radical de formule -(CH2),-, où r est un nombre moyen compris entre 2 et 4 inclus. De préférence, R est choisi de sorte que le composé peut être un mélange de diesters d'adipate (r = 4), de diesters de glutarate (r = 3), et de 20 diesters de succinate (r = 2). Avantageusement, le composé (II) utilisé pour les matériaux bitumineux coulés à froid est le diméthyle adipate, le diméthyle glutarate, le diméthyle succinate, et leur mélanges. Un mélange adapté peut par exemple comprendre, en poids par rapport au poids total du mélange, un mélange de 4 à 22% en poids de diméthyle adipate (typiquement mesuré par 25 Chromatographie en Phase Gazeuse), de 55 à 77 % en poids de diméthyle glutarate, et de 12 à 32 % en poids de diméthyle succinate. On peut utiliser à titre de composé (II), le solvant commercialisé par Solvay sous la dénomination Rhodiasolv® RPDE. 30 Dans un deuxième mode de réalisation adapté aux matériaux bitumineux coulés à froid, dans la formule (II) : - R1 et R2 sont identiques et sont chacun méthyle ; - X et Y sont avantageusement des esters, de préférence des esters de diacides (X- = -0-(C=0)-; et -Y- = -(C=0)-0-) ou des esters de diols 3054568 23 (-X- = -(C=0)-0- et -Y- = -0-(C=0)-) R est choisi parmi les groupes suivants : o le groupe RMG de formule -CH(CH3)-CH2-CH2-, o le groupe RES de formule -CH(C2H5)-CH2-, et 5 o leurs mélanges. En particulier, un composé de formule (II) adapté aux matériaux bitumineux coulés à froid est le produit commercialisé par Solvay sous la dénomination Rhodiasolv® IRIS. 10 Les particules solides minérales employées pour les matériaux bitumineux coulés à froid comprennent avantageusement : - des éléments inférieurs à 0,063 mm (filler ou fines) - du sable dont les éléments sont compris entre 0,063 mm et 2 mm ; o des gravillons, dont les éléments ont des dimensions comprises allant de 2 15 mm à 6, 10 ou 14 mm. Le liant hydrocarboné employé pour la fabrication de matériaux bitumineux coulés à froid est sous la forme de liant en émulsion. Dans cette émulsion, la teneur en liant varie avantageusement de 50 à 75% en poids de liant, par rapport au poids total de l'émulsion, plus avantageusement de 55 à 70% en poids, 20 encore plus avantageusement de 60 à 65% en poids. Le liant hydrocarboné adapté aux matériaux bitumineux coulés à froid comprend avantageusement, par rapport au poids total du liant hydrocarboné, 0,1 à 6% en poids dudit composé de formule (I), plus avantageusement 0,1 à 3% en poids dudit composé de formule (I). Le liant hydrocarboné adapté aux matériaux bitumineux coulés à froid comprend 25 avantageusement, par rapport au poids total du liant hydrocarboné, 0,1 à 3% en poids dudit composé de formule (II). Enrobés hydrocarbonés à chaud ou tièdes Les enrobés hydrocarbonés à chaud sont obtenus par mélange à chaud des granulats et 30 d'un liant. Ce liant peut être un bitume pur ou modifié (ajout par exemple de polymère(s), de fluxants d'origine pétrolière ou végétale), un liant végétal pur ou modifié ou un liant de synthèse d'origine pétrolière. Les granulats sont chauffés, en règle générale à une température supérieure à 100°C. 3054568 24 Les enrobés hydrocarbonés tièdes sont des enrobés mis en oeuvre à des températures d'environ 30 à 50°C inférieures aux températures mises en oeuvre pour des enrobés hydrocarbonés à chaud. On a découvert que les composés de formule (I) permettent de fluxer efficacement les 5 enrobés hydrocarbonés à chaud ou tièdes, avec une montée en cohésion satisfaisante, et une bonne mouillabilité des particules solides minérales. Le ou les composés de formule (I) est avantageusement ajouté à la composition comprenant le liant hydrocarboné selon l'une et/ou l'autre des 3 variantes décrites précédemment en pages 4 et 5, et ainsi avant et/ou pendant et/ou après mise en contact du liant 10 et des particules solides minérales. Le ou les composés de formule (I) est introduit au plus tard avant mise en oeuvre des enrobés hydrocarbonés à chaud ou tièdes, et est présent au moins pour partie dans la composition comprenant le liant et les particules solides minérales pour permettre une bonne adhésion. Dans un mode de réalisation adapté, le ou les composés de formule (I) est introduit à la 15 composition comprenant le liant, puis ladite composition est mise en contact avec des particules solides minérales (variante 1). Dans un mode de réalisation, adapté aux enrobés hydrocarbonés à chaud ou tiède, dans la formule (I) 20 - R1 et R2 sont identiques et sont chacun choisis parmi les groupes ethyle, n-propyle, isopropyle, n-butyle, isobutyle, n-pentyle, isoamyle, hexyle, n-hexyle, isooctyle, 2-éthylhexyle, 2-propylhexyle en particulier isobutyle ; - X et Y sont avantageusement des esters, de préférence des esters de diacides (X- = -0-(C=0)-; et -Y- = -(C=0)-0-) ou des esters de diols 25 (-X- = -(C=0)-0- et -Y- = -0-(C=0)-) - R est un radical de formule -(CH2),-, où r est un nombre moyen compris entre 2 et 4 inclus. De préférence, R est choisi de sorte que le composé peut être un mélange de diesters d'adipate (r = 4), de diesters de glutarate (r = 3), et de diesters de succinate (r = 2). 30 Avantageusement, le composé (I) utilisé dans la présente invention est le diisobutyle adipate, le diisobutyle glutarate ou le diisobutyle succinate, et leurs mélanges. Un mélange adapté peut par exemple comprendre, en poids par rapport au poids total du mélange, un mélange de 5 à 29 % en poids de diisobutyle adipate (typiquement mesuré par 3054568 25 Chromatographie en Phase Gazeuse), de 50 à 72% en poids de diisobutyle glutarate, et de 10 à 32 % en poids de diisobutyle succinate. On peut utiliser à titre de composé (I), le solvant commercialisé par Solvay sous la dénomination Rhodiasolv® DIB 5 Avantageusement, pour les enrobés hydrocarbonés à chaud, on ajoute également un composé de formule (II) du type précité. Dans un premier mode de réalisation adapté aux enrobés hydrocarbonés à chaud, dans la formule (II) : 10 - R1 et R2 sont identiques et sont chacun méthyle ; - X et Y sont avantageusement des esters, de préférence des esters de diacides (X- = -0-(C=0)-; et -Y- = -(C=0)-0-) ou des esters de diols (-X- = -(C=0)-0- et -Y- = -0-(C=0)-) - R est un radical de formule -(CH2),-, où r est un nombre moyen compris entre 2 15 et 4 inclus. De préférence, R est choisi de sorte que le composé peut être un mélange de diesters d'adipate (r = 4), de diesters de glutarate (r = 3), et de diesters de succinate (r = 2). Avantageusement, le composé (II) utilisé pour les enrobés hydrocarbonés à chaud est le diméthyle adipate, le diméthyle glutarate, le diméthyle succinate, et leurs mélanges. 20 Un mélange adapté peut par exemple comprendre, en poids par rapport au poids total du mélange, un mélange de 4 à 22% en poids de diméthyle adipate (typiquement mesuré par Chromatographie en Phase Gazeuse), de 55 à 77 % en poids de diméthyle glutarate, et de 12 à 32 % en poids de diméthyle succinate. On peut utiliser à titre de composé (II), le solvant commercialisé par Solvay sous la 25 dénomination Rhodiasolv® RPDE. Dans un deuxième mode de réalisation adapté aux enrobés hydrocarbonés à chaud, dans la formule (II) : R1 et R2 sont identiques et sont chacun méthyle ; X et Y sont avantageusement des esters, de préférence des esters de diacides (- 30 X- = -0-(C=0)-; et -Y- = -(C=0)-0-) ou des esters de diols (-X- = -(C=0)-0- et -Y- = -0-(C=0)-) R est choisi parmi les groupes suivants : o le groupe RMG de formule -CH(CH3)-CH2-CH2-, o le groupe RES de formule -CH(C2H5)-CH2-, et 3054568 26 o leurs mélanges. En particulier, on peut employer à titre de composé de formule (II) pour des enrobés hydrocarbonés à chaud le produit commercialisé par la société Solvay sous la dénomination de 5 Rhodiasolv® IRIS. Les particules solides minérales sont telles que définies précédemment et comprennent avantageusement : - des éléments inférieurs à 0,063 mm (filler ou fines) 10 - du sable dont les éléments sont compris entre 0,063 mm et 2 mm ; o des gravillons, dont les éléments ont des dimensions comprises allant de 2 mm à 6, 10 ou 14 mm. Le liant hydrocarboné est sous la forme anhydre. La teneur totale en liant hydrocarboné est de 3à 7 ppc (partie pour cent en poids), 15 avantageusement 3,5 à 6 ppc par rapport au poids des particules solides minérales. Cette teneur en liant correspond à la quantité de liant introduit en tant que tel (liant d'apport) plus la quantité de liant récupéré des agrégats d'enrobés faisant partie de la fraction minérale solide. Pour les enrobés hydrocarbonés à chaud ou tiède, le liant hydrocarboné comprend 20 avantageusement, par rapport au poids total du liant hydrocarboné, 1 à 30% en poids dudit composé de formule (I). Pour les enrobés hydrocarbonés à chaud, le liant hydrocarboné peut également comprendre avantageusement, par rapport au poids total du liant hydrocarboné, 1 à 30% en poids dudit composé de formule (II). 25 La teneur en fluxant est ajustée en fonction de la durée entre la fabrication et la mise en oeuvre. Lorsque les enrobés hydrocarbonés à chaud ou tièdes sont utilisés rapidement après fabrication, par exemple pour la fabrication de couches de roulement, le liant hydrocarboné comprend avantageusement, par rapport au poids total du liant hydrocarboné, 0,1 à 6% en poids 30 dudit composé de formule (I). Lorsque les enrobés hydrocarbonés à chaud sont utilisés rapidement après fabrication, par exemple pour la fabrication de couches de roulement, le liant hydrocarboné peut également comprendre, par rapport au poids total du liant hydrocarboné, 0,1 à 6% en poids dudit composé de formule (II). 3054568 27 Ces enrobés hydrocarbonés à chaud ou tièdes peuvent être utilisés pour la fabrication d'enrobés stockables. Dans ce mode de réalisation, le liant hydrocarboné comprend avantageusement, par rapport au poids total du liant hydrocarboné, 15à 30% en poids dudit composé de formule (I), plus 5 avantageusement 15 à 25% en poids, encore plus avantageusement 17 à 22% en poids. Pour les enrobés hydrocarbonés à chaud, le liant hydrocarboné peut également comprendre, par rapport au poids total du liant hydrocarboné, 15 à 30% en poids dudit composé de formule (II), plus avantageusement 15 à 25% en poids, encore plus avantageusement 17 à 22% en poids. 10 EXEMPLES Descriptif des méthodes de test : - Stabilisation des liants fluxés : Il s'agit d'une méthode d'obtention d'une couche mince de liant. La stabilisation est réalisée selon la norme NF EN 13074 1,2 (avril 2011) en laissant le bitume fluxé pendant 24h à température du laboratoire puis 15 transféré dans une étuve ventilée pendant 24h à 50°C, et enfin, 24h à 80°C afin de permettre l'évaporation du fluxant. - Pseudo-viscosité STV : Il s'agit d'une méthode de mesure de la viscosité d'un bitume fluxé par détermination du temps d'écoulement du produit à 40°C ou à 50°C à travers un orifice de 10mm. La pseudo-viscosité STV est mesurée selon la 20 norme NF EN 12846-2 (avril 2011). - Pénétrabilité : La pénétrabilité correspond à la consistance exprimée comme la profondeur, en dixième de millimètre, correspondant à la pénétration verticale d'une aiguille de référence dans un échantillon d'essai du matériau, dans des conditions prescrites de température, de charge et de durée d'application de la 25 charge. L'essai de pénétrabilité est réalisé selon la norme NF EN 1426 (juin 2007). Dans les exemples, les mesures ont été effectuées à 25°C, pour une charge de 100 g et une durée de 5 s. - Température bille-anneau : Il s'agit de la température à laquelle le liant atteint une consistance précise dans les conditions de référence de l'essai. Deux 30 disques horizontaux de bitume, moulés dans des anneaux de laiton à épaulement, sont chauffés dans un bain liquide (eau) agité avec un taux d'élévation de la température contrôlé (5°C/min, température initiale du bain de (5 ± 1) °C), alors que chacun soutient une bille d'acier. Le point de ramollissement noté doit correspondre à la moyenne des températures 3054568 28 auxquelles les deux disques se ramollissent suffisamment pour permettre à chaque bille, enveloppée de liant bitumineux, de descendre d'une hauteur de (25,0± 0.4) mm. La mesure s'effectue selon la norme NF EN 1427 (juin 2007). Point de fragilité FRAASS : Cet essai consiste à mesurer la température à 5 laquelle apparaissent des fissures sur un film étalé sur une lame soumise à des flexions successives. Plus le point FRAASS est élevé, plus le bitume est fragile. La mesure s'effectue selon la norme NF EN 12593 (Août 2015). Perte de masse après stabilisation : La perte de masse après stabilisation est mesurée comme la différence de masse entre le liant déposé au début de la 10 procédure de stabilisation et de la masse de liant effectivement mesurée après l'étape de stabilisation (norme NF EN 13074 1,2, avril 2011) Courbes d'évaporation (thermobalance) : Il s'agit d'une mesure de la perte de masse d'un bitume fluxé en fonction du temps à une température fixée de 85°C. L'essai est réalisé à l'aide d'une thermobalance et permet d'évaluer la cinétique 15 d'évaporation d'un fluxant. Adhésivité : Il s'agit d'une méthode de détermination de l'adhésivité liant-granulats et de l'influence d'additifs sur les caractéristiques de cette adhésivité (Norme NF EN 12272-3, juillet 2003). La quantité de liant nécessaire est chauffée à la température de répandage, puis appliquée uniformément sur une 20 plaque d'acier. L'essai est réalisé à (5±1)°C. 100 gravillons calibrés sont répartis sur le liant, puis cylindrés. La plaque ainsi préparée est retournée puis posée sur un support à trois pointes. Une bille d'acier tombe sur la plaque d'une hauteur de 500 mm, trois fois en 10 s. 25 Descriptif des composés testés : Les composés suivants ont été testés : Composés de formule (I) : Rhodiasolv® DIB. Ce composé est dénommé « DIB » dans les tableaux qui suivent. Composés de formule (II) : 30 1. Rhodiasolv® RPDE. Ce composé est dénommé « RPDE » dans les tableaux qui suivent. 2. Rhodiasolv® IRIS. Ce composé est dénommé « IRIS » dans les tableaux qui suivent. Les propriétés physico-chimiques de ces composés sont reportées dans le tableau suivant : 3054568 29 Mw Tension de Point éclair en Densité à 20°C Intervalle (g/mol) vapeur (Pa) vase clos (°C) (g/cm3) d'ébullition (°C) RPDE 159 9.4 99 1.0915 195 - 216 IRIS 174 6.3 98 1.055 215 DIB 244 0.4 134 0.959 250 - 285 Tableau 1 Descriptif des figures : Figure 1 : pourcentage massique de perte du composé volatil (Rhodiasolv® RPDE (trait continu), 5 Rhodiasolv® DIB (trait pointillés) et Greenflux® SD (trait discontinu - tirets)) en fonction du temps à 85°C dans le liant de l'exemple 1 Figure 2 : pourcentage massique de perte du composé volatil (Rhodiasolv® RPDE (trait continu), Rhodiasolv® DIB (trait pointillés) et Greenflux® SD (trait discontinu - tirets)) en fonction du temps à 85°C dans le liant de l'exemple 2 10 Figure 3 : pourcentage massique de perte du composé volatil (Rhodiasolv® DIB (trait pointillés) et Rhodiasolv® IRIS (trait discontinu - tirets / points)) en fonction du temps à 85°C dans le liant de l'exemple 3 Exemple 1 : liants fluxés pour enduits superficiels 15 On prépare les liants suivants : TO Cl C2 L1 bitume Fournisseur ESSO Grade 70/100 fluxant Nom - Pétrolier (1) RPDE DIB Teneur (% en poids par rapport au poids du liant) 0 6,2 4,5 6,2 Dope Nom - Impact 9000 (2) d'adhésion Teneur (% en poids par rapport au poids du liant) 0 0,3 0,3 0,3 Tableau 2 (1) Greenflux® SD commercialisé par TOTAL 20 (2) amides gras de tallol, N-[(diméthylamino)-3propyl] commercialisés par INGEVITY 3054568 30 Le liant TO est un liant non fluxé, qui sert de témoin permettant de comparer les performances du liant selon l'invention au liant sans ajout de composé selon l'invention. Les liants Cl et C2 sont des liants fluxés, qui servent d'exemples comparatifs. Le liant Ll est un liant selon l'invention. 5 Les propriétés des liants avant / après stabilisation et les résultats d'adhésivité des liants aux granulats sont reportés dans le tableau suivant : TO Cl C2 Ll Avant stabilisation Pseudo-viscosité STV 40°C, lOmm, s - 440 484 459 Pénétrabilité à 25°C, 1/10 mm 78 - - - Temperature Bille-Anneau, °C 46,2 - - - Après stabilisation Perte de masse après stabilisation - 3,0% 3,9% 4,9% Pénétrabilité à 25°C, 1/10 mm - 124 62 92 Temperature Bille-Anneau, °C - 43,0 51,0 45,4 Adhésivité à la plaque Vialit 5°C + viadop PX10051 40 g/m2 Granulats 6/10 La meilleraie - lavés secs Tombé non taché - 7 8 5 Tombé taché - 39 90 42 Collé à la plaque - 54 2 53 Tableau 3 10 La stabilisation des bitumes fluxés est réalisée selon le protocole décrit dans la norme NF EN 13074 1,2 (avril 2011). Tous les essais sont conduits selon les protocoles décrits dans les normes citées en références et explicités plus haut. On constate que le liant selon l'invention permet d'obtenir des résultats satisfaisants en termes 15 d'adhésivité et de fluxage (vu au travers de la viscosité). En outre, le liant selon l'invention retrouve ses propriétés avant fluxage, vues au travers de la pénétrabilité et de la température bille-anneau. Ces résultats montrent que le liant selon l'invention permet d'obtenir des enduits superficiels durs au temps court, ce qui permet une remise sous trafic rapide. 3054568 31 A titre de comparaison, il est à noter que le Rhodiasolv® RPDE qui ne répond pas à la formule (I), bien qu'il s'agisse d'un composé volatil, ne permet pas d'obtenir une adhésivité convenable. En effet, seuls 2% des granulats restent collés à la plaque. Le liant C2 n'a pas une consistance lui permettant de mouiller correctement les granulats. Les courbes d'évaporation (perte massique de fluxant en fonction du temps) pour les liants C 1, C2 et Ll sans stabilisation sont reproduites sur la figure 1. On constate que les cinétiques d'évaporation des liants Cl et Ll sont similaires alors que dans le liant C2, le fluxant s'est évaporé très rapidement. Exemple 2 : liants-polymères fluxés pour enduits superficiels On prépare les liants suivants : C3 C4 L2 Bitume polymère Fournisseur Eurovia (1) Grade bitume 50/70 comprenant 3% en poids, par rapport au poids total, de polymère SBS linéaire, réticulé par du soufre fluxant Nom Pétrolier (2) RPDE DIB Teneur (% en poids par 15,0 12,0 13,5 rapport au poids du liant) Dope Nom Impact 9000 (3) d'adhésion Teneur (% en poids par 0,3 0,3 0,3 rapport au poids du liant) 15 Tableau 4 (1) ce liant présente une cohésion supérieure ou égale à 1,3 J/cm2 telle que mesurée selon la norme NF EN 13588 de juillet 2008 après stabilisation selon les normes NF EN 13074-1 et 13074-2 (2) Greenflux® SD commercialisé par TOTAL 20 (3) amides gras de tallol, N-[(diméthylamino)-3propyl] commercialisés par INGEVITY Les liants C3 et C4 sont des liants-polymère fluxés, qui servent d'exemples comparatifs. Le liant L2 est un liant selon l'invention. 5 10 3054568 32 Les propriétés des liants avant / après stabilisations sont reportés dans le tableau suivant : C3 C4 L2 Spécifications (EN 15332, août 2013) Avant stabilisation Pseudo-viscosité STV 50°C, 10mm,s 83 82 84 Après stabilisation Perte de masse après stabilisation 11,0% 11,1% 10,2% Pénétrabilité à 25°C, 1/10 mm 114 46 119 120 Temperature Bille-Anneau, °C 51,2 60,8 49,5 > 49 Point de fragilité FRAASS, °C - - -18 43 Point de fragilité FRAASS, °C -13 - 15 - 14 (spécifications propres) Adhésivité à la plaque Vialit 5°C + viadop PX10051 40 g/m2 Granulats 6/10 ESCHAU - lavés secs Tombé non taché 63 11 Tombé taché 37 20 Collé à la plaque 0 69 Tableau 7 La stabilisation des bitumes fluxés est réalisée selon le protocole décrit dans la norme NF EN 13074 1,2 (avril 2011). Tous les essais sont conduits selon les protocoles décrits dans les normes 5 citées en références et explicités plus haut. On constate que le liant selon l'invention permet d'obtenir des résultats satisfaisants en termes d'adhésivité et de fluxage (vu au travers de la viscosité). En outre, le liant selon l'invention présente des propriétés de pénétrabilité, de température bille-anneau et de point de fragilité FRAASS conformes aux spécifications. Ces résultats montrent que le liant modifié selon l'invention 10 permet d'obtenir des enduits superficiels durs au temps court, ce qui permet une remise sous trafic rapide. A titre de comparaison, il est à noter que le Rhodiasolv® IRIS qui ne répond pas à la formule (I), bien qu'il s'agisse d'un composé volatil, ne permet pas d'obtenir une adhésivité convenable. En effet, aucun granulat ne reste collé à la plaque et 63% des granulats retombent non tâchés. Le 15 liant C5 n'a pas une consistance lui permettant de mouiller correctement les granulats. Cependant, si on compare les courbes d'évaporation pour C5 et L3, les composés IRIS et DIB ont des comportements proches (figure 3). Ces résultats montrent que la courbe d'évaporation des composés dans le bitume n'est pas le seul paramètre qui permet de choisir un fluxant permettant d'atteindre les objectifs de l'invention. REVENDICATIONS1. Utilisation à titre d'agent fluxant, d'au moins un composé répondant à la formule (I) R1-X-R-Y-R2 (I) où : R1 et R2, identiques ou différents, sont des chaînes hydrocarbonées, linéaires ou ramifiées, en C2-C11; chacun de -X- et -Y-, identiques ou différents, est un groupe -0-(C=0)-; -(C=0)-0- ; -NR'-(C=0)- avec R' représentant un atome d'hydrogène ou un radical alkyle en C1- C4, ou -(C=0)-NR'- avec R' représentant un atome d'hydrogène ou un radical alkyle en C1-C4, le groupe -R- est une chaîne hydrocarbonée divalente, en C1-C10, linéaire ou ramifiée, et éventuellement interrompue par un ou plusieurs atomes d'oxygène dans une composition comprenant un liant hydrocarboné pour la préparation d'un produit bitumeux à base de particules solides minérales en contact avec ledit liant hydrocarboné, où ledit composé de formule (I) est présent dans ladite composition lors de la mise en contact de ladite composition avec lesdites particules solides minérales. 2. Utilisation selon la revendication 1, caractérisée en ce que le composé de formule (I) est ajouté à la composition comprenant le liant hydrocarboné selon l'une et/ou l'autre des 3 variantes compatibles suivantes : - variante 1 : le composé de formule (I) est ajouté au moins pour partie (si la variante 2 et/ou la 3 est également mise en oeuvre), voire en totalité (sinon), à la composition comprenant le liant hydrocarboné, puis la composition comprenant le composé de formule (I) est mise en contact avec les particules solides minérales avant évaporation complète du composé de formule (I) hors de la composition,(en d'autres termes, ledit composé de formule (I) est encore présent au moins pour partie dans la composition lors de la mise en contact avec les particules solides minérales, de préférence en une quantité suffisante dans la composition pour y assurer un rôle de fluxant) ; et/ou - variante 2 : le composé de formule (I) est ajouté au moins pour partie (si la variante 1 et/ou la 3 est également mise en oeuvre), voire en totalité (sinon), en même temps 3054568 36 que les particules solides minérales à la composition comprenant le liant hydrocarboné ; et/ou - variante 3 : le composé de formule (I) est ajouté au moins pour partie (si la variante 5 1 et/ou la 2 est également mise en oeuvre), voire en totalité (sinon), à un pré-mélange contenant les particules solides minérales et la composition comprenant le liant hydrocarboné. 3. Utilisation selon la revendication 1 ou 2, caractérisée en ce que la composition 10 comprend en outre un composé répondant à la formule (II) R1-X-R-Y-R2 (II) où : R1 et R2, identiques ou différents, sont des chaînes hydrocarbonées, linéaires ou ramifiées, en C1-C11; et où au moins un de R1, R2 est un radical méthyle 15 -X- et -Y-, -R- sont tels que définis pour la formule (I) dans la revendication 1. 4. Utilisation selon l'une quelconque des revendications précédentes, caractérisée en ce que le produit bitumineux est un enduit superficiel. 20 5. Utilisation selon la revendication 4, caractérisée en ce que dans la formule (I) : - R1 et R2 sont identiques et sont chacun choisis parmi les groupes éthyle, n-propyle, isopropyle, n-butyle, isobutyle, n-pentyle, isoamyle, hexyle, n-hexyle, isooctyle, 2-éthylhexyle, 2-propylhexyle ; - X et Y sont avantageusement des esters, de préférence des esters de diacides (-X- 25 = -0-(C=0)- ; et -Y- = -(C=0)-0-) ou des esters de diols (-X- = -(C=0)-0- et -Y- = -0- (C=0)-) - R est un radical de formule -(CH2),-, où r est un nombre moyen compris entre 2 et 4 inclus. 30 6. Utilisation selon l'une quelconque des revendications 1-3, caractérisée en ce que le produit bitumineux est un béton bitumineux à l'émulsion. 7. Utilisation selon la revendication 6, caractérisée en ce que dans la formule (I) : 3054568 37 - R1 et R2 sont identiques et sont chacun choisis parmi les groupes éthyle, n-propyle, isopropyle, n-butyle, isobutyle, n-pentyle, isoamyle, hexyle, n-hexyle, isooctyle, 2-éthylhexyle, 2-propylhexyle ; - X et Y sont avantageusement des esters, de préférence des esters de diacides (-X- 5 = -0-(C=0)- ; et -Y- = -(C=0)-0-) ou des esters de diols (-X- = -(C=0)-0- et -Y- = -0- (C=0)-) - R est un radical de formule -(CH2),-, où r est un nombre moyen compris entre 2 et 4 inclus. 10 8. Utilisation selon la revendication 6 ou 7, caractérisée en ce que la composition comprend également un composé de formule (II), en particulier avec - R1 et R2 sont identiques et sont chacun méthyle ; - X et Y sont avantageusement des esters, de préférence des esters de diacides (-X= -0-(C=0)- ; et -Y- = -(C=0)-0-) ou des esters de diols (-X- = -(C=0)-0- et -Y- = -O- 15 (C=0)-) - R est un radical de formule -(CH2),-, où r est un nombre moyen compris entre 2 et 4 inclus. 9. Utilisation selon l'une quelconque des revendications 6 à 8, caractérisée en ce que la 20 composition comprend également un composé de formule (II), en particulier avec - R1 et R2 sont identiques et sont chacun méthyle ; - X et Y sont avantageusement des esters, de préférence des esters de diacides (-X= -0-(C=0)- ; et -Y- = -(C=0)-0-) ou des esters de diols (-X- = -(C=0)-0- et -Y- = -0- (C=0)-) 25 - le groupe R est choisi parmi les groupes suivants : le groupe RMG de formule -CH(CH3)-CH2-CH2-, le groupe RES de formule -CH(C2H5)-CH2-, et leurs mélanges. 10. Utilisation selon l'une quelconque des revendications 6 à 9, caractérisée en ce que le 30 liant hydrocarboné comprend 1 à 25% en poids dudit composé de formule (I), par rapport au poids total du liant hydrocarboné et, le cas échéant, 0,1 à 5% en poids dudit composé de formule (II), par rapport au poids total du liant hydrocarboné. 3054568 38 11. Utilisation selon l'une quelconque des revendications 1-3, caractérisée en ce que le produit bitumineux est un enrobé à chaud ou un enrobé tiède. 12. Utilisation selon la revendication 11, caractérisée en ce que dans la formule (I) 5 - R1 et R2 sont identiques et sont chacun choisis parmi les groupes éthyle, n- propyle, isopropyle, n-butyle, isobutyle, n-pentyle, isoamyle, hexyle, n-hexyle, isooctyle, 2-éthylhexyle, 2-propylhexyle ; - X et Y sont avantageusement des esters, de préférence des esters de diacides (-X= -0-(C=0)- ; et -Y- = -(C=0)-0-) ou des esters de diols (-X- = -(C=0)-0- et -Y- = -O- 10 (C=0)-) - R est un radical de formule -(CH2),-, où r est un nombre moyen compris entre 2 et 4 inclus. 13. Utilisation selon la revendication 11 ou 12, caractérisée en ce que le liant hydrocarboné 15 comprend 1 à 30% en poids dudit composé de formule (I), par rapport au poids total du liant hydrocarboné. 14. Utilisation selon l'une quelconque des revendications 1-3, caractérisée en ce que le produit bitumineux est un enrobé stockable. 20 15. Utilisation selon l'une quelconque des revendications 1-3, caractérisée en ce que le produit bitumineux est un matériau bitumineux coulé à froid.